КАТАЛИЗАТОР, СПОСОБ ПОЛУЧЕНИЯ КАТАЛИЗАТОРА И СПОСОБ ПОЛУЧЕНИЯ НЕНАСЫЩЕННОЙ КАРБОНОВОЙ КИСЛОТЫ И/ИЛИ ЭФИРА НЕНАСЫЩЕННОЙ КАРБОНОВОЙ КИСЛОТЫ

1. Катализатор, содержащий:
(i) соединение, содержащее, по меньшей мере, один первый металлический элемент, выбранный из бора, магния, циркония и гафния, и
(ii) элемент - щелочной металл,
где соединение и элемент - щелочнойэлемент - щелочной металл наносят на носитель, содержащий силанольные группы,
средний размер частиц соединения первого металлического элемента составляет 0,4 нм или больше и 50 нм или меньше,
катализатор удовлетворяет следующей формуле (1):
-21
-21
0,90×10 (г/количество)≦X/(Y×Z) < 10,8×10 (г/количество) формула (1),
2
2
в которой X представляет собой молярное отношение элемента - щелочного металла, по меньшей мере, к одному первому металлическому элементу в катализаторе, Y представляет собой удельную площадь поверхности катализатора по BET (м/г), и Z представляет собой количество силанольных групп на единицу площади (количество/нм).
2. Катализатор по п. 1, где молярное отношение X элемента - щелочного металла к первому металлическому элементу составляет 1,3 или больше и 6,0 или меньше.
3. Катализатор по п. 1 или 2, где элемент - щелочной металл содержит цезий.
4. Катализатор по любому из пп. 1-3, где первый металлический элемент содержит цирконий.
5. Катализатор по любому из пп. 1-4, который представляет собой катализатор для получения ненасыщенной карбоновой кислоты и/или эфира ненасыщенной карбоновой кислоты.
6. Способ получения ненасыщенной карбоновой кислоты и/или эфира ненасыщенной карбоновой кислоты реакцией карбоновой кислоты и/или эфира карбоновой кислоты с формальдегидом в присутствии катализатора по любому из пп. 1-5.
7. Способ получения катализатора, содержащего (i) соединение, содержащее, по меньшей мере, один первый металлический элемент, выбранный из бора, магния, циркония и гафния, и (ii) элемент - щелочной металл, при этом данное соединение и  элемент - щелочной металл нанесены на носителе, причем способ включает
импрегнирование носителя раствором или дисперсией, содержащей неорганическую соль первого металлического элемента, с получением первого твердого остатка, и
импрегнирование первого твердого остатка раствором или дисперсией, содержащей соль щелочного металла, с получением второго твердого остатка,
где средний размер частиц соединения первого металлического элемента составляет 0,4 нм или больше и 50 нм или меньше, и
катализатор удовлетворяет следующей формуле (2):
-21
-21
1,5×10 (г/количество) ≦ X'/(Y'×Z') ≦ 17,0×10 (г/количество) формула (2),
2
2
в которой X’ представляет собой молярное отношение элемента - щелочного металла, по меньшей мере, к одному первому металлическому элементу в катализаторе, Y’ представляет собой удельную площадь поверхности катализатора по BET (м/г), и Z’ представляет собой количество силанольных групп на единицу площади (количество/нм).
8. Способ по п. 7, где растворитель раствора или дисперсии, содержащей неорганическую соль первого металлического элемента, содержит спирт.
9. Способ по п. 7 или 8, где первый металлический элемент представляет собой цирконий.
10. Способ по любому из пп. 7-9, где элемент - щелочной металл представляет собой цезий.